(57)【特許請求の範囲】
【請求項１】
（Ｓｍ１−x Ａｘ）（Ａｌ１−yＢy）Ｏ3（Ａは、バリウム、ストロンチウムおよびカルシウムからなる群より選ばれた一種以上の元素である；Ｂは、マグネシウム、鉄およびコバルトからなる群より選ばれた一種以上の元素である；ｘ＝０．１５〜０．３０；ｙ＝０〜０．３０；ただしCu、Ni、Mn、Ti、VまたはCrが複合酸化物中の全金属元素数に対するｍｏｌ比率で０．１以下含有されていてもよい）の組成を有することを特徴とする、複合酸化物。
【請求項２】
一方の電極および他方の電極を備えており、請求項１記載の複合酸化物が前記一方の電極と前記他方の電極との間に介在することを特徴とする、電気化学セル。
【請求項３】
前記複合酸化物からなる酸化物イオン伝導部を備えていることを特徴とする、請求項２記載の電気化学セル。
【請求項４】
前記酸化物イオン伝導部が膜状であることを特徴とする、請求項３記載の電気化学セル。
【請求項５】
前記複合酸化物以外の酸化物イオン伝導体からなる酸化物イオン伝導部と、前記酸化物イオン伝導部と前記一方の電極との間に介在し、前記複合酸化物からなる中間層とを備えていることを特徴とする、請求項２記載の電気化学セル。
【請求項６】
前記一方の電極が、(Ｄ1 - pＥp)ＭＯ3（Ｄは、ランタン、プラセオジム、ネオジム、サマリウムおよびガドリニウムからなる群より選ばれた一種以上の希土類元素であり、Ｅは、バリウム、ストロンチウムおよびカルシウムからなる群より選ばれた一種以上のアルカリ土類元素であり、ｐは０〜１．０であり、Ｍは、鉄、コバルトおよびマンガンからなる群より選ばれた一種以上の金属元素である）の組成を有することを特徴とする、請求項２〜５のいずれか一つの請求項に記載の電気化学セル。
【請求項７】
Ｄがサマリウムであり、Ｅが、ストロンチウムおよびカルシウムからなる群より選ばれた一種以上のアルカリ土類金属元素であることを特徴とする、請求項６記載の電気化学セル。
【請求項８】
Ｍがコバルトであることを特徴とする、請求項７記載の電気化学セル。
【請求項９】
（Ｓｍ１−x Ａｘ）（Ａｌ１−yＢy）Ｏ3（Ａは、バリウム、ストロンチウムおよびカルシウムからなる群より選ばれた一種以上の元素である；Ｂは、マグネシウム、鉄およびコバルトからなる群より選ばれた一種以上の元素である；ｘ＝０．１５〜０．３０；ｙ＝０〜０．３０；ただしCu、Ni、Mn、Ti、VまたはCrが複合酸化物中の全金属元素数に対するｍｏｌ比率で０．１以下含有されていてもよい）の組成を有する複合酸化物からなることを特徴とする、酸化物イオン伝導体。
【請求項１０】
請求項９記載の酸化物イオン伝導体からなることを特徴とする、酸化物イオン伝導膜。
【発明の詳細な説明】
【０００１】
【発明の属する技術分野】
本発明は、複合酸化物、酸化物イオン伝導体、酸化物イオン伝導膜および電気化学セルに関するものである。
【０００２】
【従来の技術】
酸化物イオン伝導体は、固体電解質型燃料電池 (SOFC) の電解質、酸素センサー、電気化学式酸素ポンプ用酸素分離膜への応用が試みられている。特開平１１−３３５１６４号公報においては、希土類ガレート系のペロブスカイト構造をとる複合酸化物が、新規な酸化物イオン伝導体として開示されている。この文献の請求項１に開示された複合酸化物の一般式は、Ｌｎ１−ｘＡｘＧａ１−y−zＢ１yＢ２zＯ3である（Ｌｎは、Ｌａ、Ｃｅ、Ｐｒ、Ｓｍであり、ＡはＳｒ、Ｃａ、Ｂａであり、Ｂ１はＭｇ、Ａｌ、Ｉｎであり、Ｂ２はＣｏ、Ｆｅ、Ｎｉ、Ｃｕである）。また、Ｒｉｓφ−Ｒ−７９６（ＥＮ）８４−１０７頁の「Perovskite-Type Metal Oxides. Electrical Conductivity and Structure 」の第９１頁には、Ｓｍ〔Ａｌ０．９５Ｍｇ０．０５〕Ｏ３が、酸化物イオン伝導性を有することが開示されている。
【０００３】
【発明が解決しようとする課題】
本発明の課題は、酸化物イオン伝導体として使用可能な新規な複合酸化物とそれを用いた電気化学セルを提供することである。
【０００４】
【課題を解決するための手段】
本発明は、（Ｓｍ１−ｘＡｘ）（Ａｌ１−yＢy）Ｏ3（Ａは、バリウム、ストロンチウムおよびカルシウムからなる群より選ばれた一種以上の元素である；Ｂは、マグネシウム、鉄およびコバルトからなる群より選ばれた一種以上の元素である；ｘ＝０．１５〜０．３０；ｙ＝０〜０．３０；ただしCu、Ni、Mn、Ti、VまたはCrが複合酸化物中の全金属元素数に対するｍｏｌ比率で０．１以下含有されていてもよい）の組成を有することを特徴とする。
【０００５】
また、本発明は、前記複合酸化物からなることを特徴とする、酸化物イオン伝導体に係るものであり、この酸化物イオン伝導体を備える電気化学セルに係るものである。また、本発明は、前記酸化物イオン伝導体からなることを特徴とする、酸化物イオン伝導膜に係るものである。
【０００６】
本発明者は、ＳｍＡｌＯ３系のペロブスカイト構造体において、Ａサイト（Ｓｍのサイト）をバリウム、ストロンチウムおよび／またはカルシウムによって一部置換することを試みた。この結果、得られた複合酸化物は、高い酸化物イオン伝導性を備えていることを見いだし、本発明に到達した。
【０００７】
本発明において、「酸化物イオン伝導体」とは、酸化物イオン伝導性を示す物質を意味する。本発明の酸化物イオン伝導体の電気伝導性は、酸化物イオン伝導性の他、電子伝導性を同時に示しても良い。
【０００８】
ただし、酸化物イオン伝導体の導電性の大部分を電子伝導性が占めていると、酸素分圧の勾配下において起電力を得ることが必要となるような用途には使用できない。例えば、このような酸化物イオン伝導体によって固体電解質型燃料電池の固体電解質膜を形成すると、起電力が理論値に比べて大きく低下する。従って、酸化物イオン伝導体の導電性に占める電子伝導性の割合は低く、酸化物イオン伝導性の割合が高いことが好ましい。この観点からは、イオン輸率 (導電性に占める酸化物イオン伝導性の割合) は、０．７０以上であることが好ましく、０．９０以上であることが更に好ましい。本発明の酸化物イオン伝導体は、一般にイオン輸率が高く、０．９０以上、更には０．９５以上とすることが可能である。
【０００９】
本発明の酸化物イオン伝導体の使用温度は限定はされない。しかし、酸化物イオン伝導度を高くするという観点からは、600℃以上が好ましく、  800℃以上が更に好ましい。また、使用温度が低い方が、電気化学セルや酸化物イオン伝導膜として使いやすいので、この観点からは使用温度は1000℃以下であることが好ましい。
【００１０】
本発明の複合酸化物においては、ペロブスカイト構造のＡサイトの一部をバリウム、ストロンチウムおよびカルシウムからなる群より選ばれた一種以上の元素が占めている。これら二価の金属元素によって、本来３価のＡサイトの一部を置換することによって、酸化物イオン伝導性が発現する。また、Ｂサイトの一部をマグネシウム、鉄および／またはコバルトによって一部置換した場合には、この置換元素も酸化物イオン伝導性に寄与するものと考えられる。
【００１１】
上記一般組成式においては、酸素原子数が３であるように表示されている。しかし、本発明の複合酸化物においては、実際には、酸素原子数は厳密には３ではなく、３未満である。従って、上記一般式は次のようにも表現できる。
（Ｓｍ１−ｘＡｘ）（Ａｌ１−yＢy）Ｏ3−δ
【００１２】
ここで、δは、酸素空孔の数である。δは、二価であるＡ、Ｂの原子数ｘ、ｙの他、温度、酸素分圧に応じて変動するので、厳密に表記することができない。このため、ペロブスカイト型材料を示す化学式では、酸素原子比の数値を便宜上「３」として表示することが慣行として行われているので、本発明においてもこの表記法を踏襲する。
【００１３】
上記一般式において、Ａは、バリウム、ストロンチウムおよびカルシウムからなる群より選ばれた一種以上の元素である。
【００１４】
ｘは、ＡによるＳｍの置換割合であるが、０．１５以上、０．３０以下である。ｘを０．１５以上とすることによって、高い酸化物イオン伝導性を得ることができる。ｘが０．３０を超えると、Ａの原子がペロブスカイトの結晶格子に固溶せず、異相を形成する。この観点からは、ｘは０．３０以下とすることが好ましい。
【００１５】
Ｂは、マグネシウム、鉄およびコバルトからなる群より選ばれた一種以上の元素である。特に好ましくは、Ｂが少なくともマグネシウムを含む。
【００１６】
ｙは、ＢによるＡｌの置換割合であるが、０．３０以下である。ｙが０．３０を超えると、Ｂの原子がペロブスカイトの結晶格子に固溶せず、異相を形成する。この観点からはｙが０．３０以下であることが好ましい。
【００１７】
ｙの下限は特になく、０であってもよい。ｙが０の場合には、本発明の複合酸化物の組成は以下のように表示できる。
（Ｓｍ１−ｘＡｘ）ＡｌＯ3
【００１８】
本発明の複合酸化物は、前述の組成式を基本組成とするが，酸化物イオン伝導性を損なわない限り、他の金属元素が含有されていてもよい。こうした金属元素としては、Cu、Ni、Mn、Ti、V、Crがある。複合酸化物中の全金属元素数に対する「他の金属元素」のｍｏｌ比率は、0.1以下である。また、本発明の複合酸化物には、不可避的な不純物、例えば各金属元素の原料に由来する不純物が含有されることを妨げない。
【００１９】
本発明の酸化物イオン伝導体は、酸化物イオン伝導膜として使用可能であり、また、電気化学セルの酸化物イオン伝導部の材料として使用可能である。
【００２０】
本発明の酸化物イオン伝導体は、電気化学セルの酸化物イオン伝導膜の他、酸素透過膜、酸素分離膜として利用できる。
【００２１】
本発明が対象とする電気化学セルは、電気化学反応を生じさせるためのセル一般を意味している。例えば図１（ａ）に示すセル５Ａは、一方の電極２、他方の電極３、および一方の電極２と他方の電極３との間に介在する複合酸化物1を含む。
【００２２】
本発明の電気化学セルとしては、以下を例示できる。
（１）発電装置：例えば固体酸化物型燃料電池
（２）酸素センサー
（３）電気化学的反応装置：例えば、電気化学的酸素ポンプ、高温水蒸気電解セル、水素製造装置、水蒸気除去装置、ＮＯｘ分解セル、ＳＯｘ分解セル
【００２３】
好適な実施形態においては、本発明の電気化学セルは、例えば図１（ａ）に示すように、本発明の複合酸化物からなる酸化物イオン伝導部１を備えている。この酸素イオン伝導部１の形態は特に問わず、板状、膜状であってよい。
【００２４】
また、好適な実施形態においては、本発明の複合酸化物以外の酸化物イオン伝導体からなる酸化物イオン伝導部を設ける。この場合には、例えば図１（ｂ）のセル５Ｂのように、一方の電極２と酸化物イオン伝導部１Ａとの間に、本発明の複合酸化物からなる中間層４を設ける。
【００２５】
本発明の複合酸化物はペロブスカイト構造を有している。従って、本発明の複合酸化物と隣接する電極の材質は、ペロブスカイト構造を有する複合酸化物であることが好ましい。これによって、電極の混合導電性を有効に発揮させることができる。
【００２６】
こうした観点からは、以下の組成の複合酸化物が特に好ましい。
（Ｄ1 - pＥp)ＭＯ3
Ｄは、ランタン、プラセオジム、ネオジム、サマリウムおよびガドリニウムからなる群より選ばれた一種以上の希土類元素であり、Ｅは、バリウム、ストロンチウムおよびカルシウムからなる群より選ばれた一種以上のアルカリ土類元素であり、ｐは０〜１．０であり、Ｍは、鉄、コバルトおよびマンガンからなる群より選ばれた一種以上の金属元素である。ｐは好ましくは０．１〜０．８であり、更に好ましくは０．３〜０．６である。
【００２７】
特に好ましくは、Ｄが、プラセオジム、ネオジム、サマリウムおよびガドリニウムからなる群より選ばれた一種以上の希土類元素であり、一層好ましくはサマリウムである。これによって、電極を構成する複合酸化物の元素、特にランタンと、酸素イオン伝導部または中間層を構成する複合酸化物のサマリウムとの相互拡散による高抵抗層生成を防止でき、これによって、電極と酸素イオン伝導部または中間層との界面における抵抗を低減することができる。
【００２８】
特に好ましくは、一方の電極の材質が以下の一般式を有する。
（Ｓｍ1 - pＥ p)ＭＯ3
ここで、Ｅは、ストロンチウムおよびカルシウムからなる群より選ばれた一種以上のアルカリ土類金属元素である。
【００２９】
更に好ましくは、一方の電極の材質が以下の一般式を有する。
（Ｓｍ1 - pＥ p)（Ｃｏ1-qＢ'q)Ｏ3
ここで、Ｅは、ストロンチウムおよびカルシウムからなる群より選ばれた一種以上のアルカリ土類金属元素であり、Ｂ'は、鉄およびマンガンからなる群より選ばれた一種以上の金属元素である。ｑは、０．０〜０．８である。こうした組成の混合導電性を有する複合酸化物は、特開２００１−１７６５１８号公報に一部記載されている。
【００３０】
また、他方の電極の材質としては、前記複合酸化物の他、ニッケル、パラジウム、白金、ニッケル−ジルコニアサーメット、白金−ジルコニアサーメット、パラジウム−ジルコニアサーメット、ニッケル−酸化セリウムサーメット、白金−酸化セリウムサーメット、パラジウム−酸化セリウムサーメット、ルテニウム、ルテニウム−ジルコニアサーメットを例示できる。
【００３１】
本発明の複合酸化物を製造する際には、例えば、各金属元素の各化合物の粉末を所定の配合割合で混合して混合物を得、混合物を成形して成形体を得、成形体を焼成して焼結させることができる。この際、成形工程は必ずしも必要ない。
【００３２】
あるいは、各金属元素の各化合物の粉末を所定の配合割合で混合して混合物を得、混合物を成形せずに焼成し、目的組成の複合酸化物を得ることができる。そして、この複合酸化物を粉砕して粉末を得，この粉末を成形して成形体を得、成形体を焼結させることができる。
【００３３】
あるいは、前記成形体を焼結に供する前に、焼成温度よりも低温で予備焼成することができる。予備焼成の際には、例えば、５００〜１３００℃で加熱する。予備焼成した焼成物を粉砕した後、成形し、この成形体を焼結させる。
【００３４】
成形方法は限定されず、一軸圧縮成形、静水圧プレス、押出し成形、テープキャスト成形であってよい。焼成雰囲気は、酸化性雰囲気か不活性ガス雰囲気が好ましい。原料を構成する化合物としては、酸化物や、焼成中に熱分解して酸化物になる前駆体物質 (例えば炭酸塩、シュウ酸塩、カルボン酸) を使用できる。焼結温度は限定されないが、１２００℃以上であることが好ましく、１３００℃以上であることが更に好ましい。また、焼成温度の上限は特にないが、１７００℃以下が好ましい。焼成時間も限定されず、例えば１時間以上が好ましく、５０時間以下が好ましい。
【００３５】
【実施例】
（実験Ａ）
（実施例１の複合酸化物の製造：Ｓｍ０．８Ｃａ０．２ＡｌＯ３）
Ｓｍ2Ｏ3、ＣａＣＯ３、Ａｌ2Ｏ３の各粉末を所定量混合し、混合物を１６００℃で５時間焼成し、複合酸化物の粉末を製造した。この粉末を粉砕し、成形することによって、円盤状の成形体を得、成形体を１６００℃で２４時間焼成し、円盤状の焼結体を得た（厚さ２ｍｍ、直径２０ｍｍ）。この組成は、Ｓｍ０．８Ｃａ０．２ＡｌＯ３である。得られた焼結体の結晶構造をＸ線回折により調べたところ、ペロブスカイト型結晶構造を有していた。
【００３６】
（実施例２の複合酸化物の製造：Ｓｍ０．９Ｓｒ０．１ＡｌＯ３）Ｓｍ２Ｏ３、ＳｒＣＯ３、Ａｌ２Ｏ３の各粉末を所定量混合し、混合物を１６００℃で５時間焼成し、複合酸化物の粉末を製造した。この粉末を粉砕し、成形することによって、円盤状の成形体を得、成形体を１６００℃で２４時間焼成し、円盤状の焼結体を得た（厚さ２ｍｍ、直径２０ｍｍ）。この組成は、Ｓｍ０．９Ｓｒ０．１ＡｌＯ３である。得られた焼結体の結晶構造をＸ線回折により調べたところ、ペロブスカイト型結晶構造を有していた。
【００３７】
（実施例３の複合酸化物の製造：Ｓｍ０．９Ｃａ０．１Ａｌ０．９5Ｍｇ０．０５Ｏ３）
Ｓｍ２Ｏ３、ＣａＣＯ３、Ａｌ２Ｏ３、ＭｇＯの各粉末を所定量混合し、混合物を１６００℃で５時間焼成し、複合酸化物の粉末を製造した。この粉末を粉砕し、成形することによって、円盤状の成形体を得、成形体を１６００℃で２４時間焼成し、円盤状の焼結体を得た（厚さ２ｍｍ、直径２０ｍｍ）。この組成は、Ｓｍ０．９Ｃａ０．１Ａｌ０．９５Ｍｇ０．０５Ｏ３である。得られた焼結体の結晶構造をＸ線回折により調べたところ、ペロブスカイト型結晶構造を有していた。
【００３８】
（比較例１の複合酸化物の製造：Ｓｍ０．９５Ｓｒ０．０５ＡｌＯ３）
Ｓｍ２Ｏ３、ＳｒＣＯ３、Ａｌ２Ｏ３の各粉末を所定量混合し、混合物を１６００℃で５時間焼成し、複合酸化物の粉末を製造した。この粉末を粉砕し、成形することによって、円盤状の成形体を得、成形体を１６００℃で２４時間焼成し、円盤状の焼結体を得た（厚さ２ｍｍ、直径２０ｍｍ）。この組成は、Ｓｍ０．９５Ｓｒ０．０５ＡｌＯ３である。得られた焼結体の結晶構造をＸ線回折により調べたところ、ペロブスカイト型結晶構造を有していた。
【００３９】
（電気伝導度の比較）
実施例１、２、３，比較例１の各焼結体について、空気中で温度を変化させたときの電気伝導度の測定値を表１に示す。
【００４０】
【表１】
0004158966.tif 000002
【００４１】
この結果、Ｓｍ０．８Ｃａ０．２ＡｌＯ３（実施例１）は、１０００℃〜８００℃において８ＹＳＺ（８ｍｏｌ％イットリア安定化ジルコニア）、Ｓｍ（Ａｌ０．９５Ｍｇ０．０５）Ｏ３を超える酸化物イオン伝導度を示した。Ｓｍ０．９Ｓｒ０．１ＡｌＯ３（実施例２）は、１０００℃〜８００℃において、３ｍｏｌ％イットリア安定化ジルコニア、Ｓｍ（Ａｌ０．９５Ｍｇ０．０５）Ｏ３を超える酸化物イオン伝導性を示した。 また、Ｓｍ０．９Ｃａ０．１Ａｌ０．９５Ｍｇ０．０５Ｏ３（実施例３）も、３ｍｏｌ％イットリア安定化ジルコニアを超える酸化物イオン伝導性を示した。実施例１〜３の各例の電気伝導度は、比較例１の焼結体の電気伝導度よりも顕著に高いことが分かった。
【００４２】
（起電力の測定）
実施例１、２の円盤状焼結体の両面に白金電極を形成した後、一方の電極を空気に接触させ、他方の電極を、加湿した水素に接触させ、電極間に酸素分圧の勾配を設けた。この状態で起電力を測定し、起電力の理論値との比から酸化物イオン輸率を求めた結果を表２に示す。酸化物イオン輸率の値は０．９０以上の値である。従って、酸化物イオンが電気伝導の支配的なキャリアーであることが実証された。
【００４３】
【表２】
0004158966.tif 000003
【００４４】
（実験Ｂ）
図１（ａ）に示すような固体電解質型燃料電池５Ａを、下記の例Ｂ１〜４のようにして製造した。
例Ｂ１、Ｂ２においては、Ｓｍ０．８Ｃａ０．２ＡｌＯ３からなる酸化物イオン伝導部１を製造した。具体的には、Ｓｍ2Ｏ3、ＣａＣＯ３、Ａｌ2Ｏ３の各粉末を所定量混合し、混合物を１６００℃で５時間焼成し、複合酸化物の粉末を製造した。この粉末を粉砕し、成形することによって、円盤状の成形体を得、成形体を１６００℃で２４時間焼成し、円盤状の焼結体を得た（厚さ０．５ｍｍ、直径２０ｍｍ）。この組成は、Ｓｍ０．８Ｃａ０．２ＡｌＯ３である。得られた焼結体の結晶構造をＸ線回折により調べたところ、ペロブスカイト型結晶構造を有していた。
【００４５】
例Ｂ１においては、Ｓｍ2Ｏ3、ＳｒＣＯ３、Ｃｏ３Ｏ４の各粉末を所定量混合し、混合物を1200℃で５時間合成した後に粉砕した。この粉末を含むペーストを酸化物イオン伝導部１の表面に塗布し、かつ白金ペーストを裏面側に塗布した。そして、ペースト塗布後の酸化物イオン伝導部１を１０００℃で２時間熱処理することで各ペーストを焼き付けた。得られた空気極２は、（Ｓｍ0.5Ｓｒ0.5)ＣｏＯ3の組成を有していた。
【００４６】
例Ｂ２においては、Ｌａ2Ｏ3、ＣａＣＯ３、Ｍｎ３Ｏ４の各粉末を所定量混合し、混合物を1200℃で５時間合成した後に粉砕した。この粉末を含むペーストを酸化物イオン伝導部１の表面に塗布し、かつ白金ペーストを裏面側に塗布した。そして、ペースト塗布後の酸化物イオン伝導部１を１０００℃で２時間熱処理することで各ペーストを焼き付けた。得られた空気極２は、（Ｌａ0.8Ｃａ0.2）ＭｎＯ３の組成を有していた。
【００４７】
例Ｂ３においては、３ｍｏｌ％イットリア安定化ジルコニアからなる酸化物イオン伝導部１を準備した。Ｓｍ2Ｏ3、ＳｒＣＯ３、Ｃｏ３Ｏ４の各粉末を所定量混合し、混合物を1200℃で５時間合成した後に粉砕した。この粉末を含むペーストを酸化物イオン伝導部１の一方の表面上に塗布し、かつ白金ペーストを裏面側に塗布した。そして、ペースト塗布後の酸化物イオン伝導部１を１０００℃で２時間熱処理することで各ペーストを焼き付けた。得られた空気極２は、（Ｓｍ0.5Ｓｒ0.5)ＣｏＯ3の組成を有していた。
【００４８】
例Ｂ４においては、３ｍｏｌ％イットリア安定化ジルコニアからなる酸化物イオン伝導部１を準備した。Ｌａ2Ｏ3、ＣａＣＯ３、Ｍｎ３Ｏ４の各粉末を所定量混合し、混合物を1200℃で５時間合成した後に粉砕した。この粉末を含むペーストを酸化物イオン伝導部１の表面に塗布し、かつ白金ペーストを裏面側に塗布した。そして、ペースト塗布後の酸化物イオン伝導部１を１０００℃で２時間熱処理することで各ペーストを焼き付けた。得られた空気極２は、（Ｌａ0.8Ｃａ0.2）ＭｎＯ3の組成を有していた。
【００４９】
例Ｂ１〜４の各試料について、空気極２の電極反応に伴う過電圧ηと電流密度（電極単位面積当たりの電流値）との関係を測定し、図２に示す。ηは、温度800℃の空気中で電流遮断法によって測定した。
【００５０】
この結果から分かるように、本発明の複合酸化物からなる酸化物イオン伝導部１を用いた場合には、汎用の３ｍｏｌ％イットリア安定化ジルコニアからなる酸化物イオン伝導部１を使用した場合と比べて、空気極のηが低減される。特に、Ｓｍ系のペロブスカイト酸化物からなる空気極を用いた場合には、ηが著しく低減されることが分かった。
【００５１】
【発明の効果】
以上述べたように、本発明によれば、酸化物イオン伝導体として使用可能な新規な複合酸化物を提供できる。
【図面の簡単な説明】
【図１】（ａ）、（ｂ）は、それぞれ電気化学セル５Ａ、５Ｂを模式的に示す図である。
【図２】例Ｂ１〜４の各試料の電流密度と空気極の電極反応に伴う過電圧ηとの関係を示すグラフである。
【符号の説明】
１  本発明の複合酸化物からなる酸化物イオン伝導部        １Ａ  本発明の複合酸化物以外の酸化物イオン伝導体からなる酸化物イオン伝導部
２  一方の電極        ３  他方の電極          ４  本発明の複合酸化物からなる中間層
【図１】
0004158966.tif 000004
【図２】
0004158966.tif 000005